(57)【特許請求の範囲】
【請求項１】
輸送車中の座席トリムの製造に使用するための複合材料であって、以下の成分：
・約４.５〜８オンス／平方ヤードの重量を有するポリエステル織布；
・約３〜１２オンス／平方ヤードの重量を有するポリエステル不織基材；
・該織布を該不織基材に確保するポリエステル接着剤；および
・ポリエステル接着剤に面するポリエステル織布へのエチルビニルアルコール化合物の裏被覆；
を含み、ＡＳＴＭ Ｄ５０３４に従って試験したときに、縦糸方向に約１３５０Ｎまたはそれ以上の破断強度および横糸方向に約１０００Ｎまたはそれ以上の破断強度を有し、ＡＳＴＭ Ｄ１１１７に従って試験したときに、縦糸方向に約２５０Ｎまたはそれ以上の引裂強度および横糸方向に約１７５Ｎまたはそれ以上の引裂強度を有し、縦糸および横糸のそれぞれの方向に、約２０Ｎまたはそれ以上のラミネート結合強度を有し、該ポリエステル接着剤が約１１５〜１８０℃の融点を有し、約５〜３０ｇ／ｍ2で供される複合材料。
【請求項２】
不織基材が本質的にポリエステル繊維からなる請求項１に記載の複合材料。
【請求項３】
不織基材が本質的にポリエステル繊維からなり、複合材料が実質的に全ポリエステルである請求項１に記載の複合材料。
【請求項４】
ポリエステル織布が、約５〜５.５オンス／平方ヤードの重量を有する平らな織布からなる請求項１に記載の複合材料。
【請求項５】
不織基材が約４オンス／平方ヤードの重量を有する請求項１に記載の複合材料。
【請求項６】
約７〜１２オンス／平方ヤードの全体重量を有する請求項１に記載の複合材料。
【請求項７】
接着剤が、織布層と不織基材の間に、複数の分離した位置で供される請求項１に記載の複合材料。
【請求項８】
接着剤が、織布層と不織基材の間に、実質的に連続して広がる請求項１に記載の複合材料。
【請求項９】
ＳＡＥ Ｊ１３５１に従って試験したときに、約８０〜１００の曇り値を有する請求項１に記載の複合材料。
【請求項１０】
ＳＡＥ Ｊ８５５に従って試験したときに、縦糸方向に約５％またはそれ以上の伸縮性および横糸方向に約１５％またはそれ以上の伸縮性を有する請求項１に記載の複合材料。
【発明の詳細な説明】
【０００１】
(技術分野)
本発明は、広くは、輸送車の座席用トリムの形成において特に有用な織物複合材料に関する。より具体的には、本発明は、輸送車座席などの製造において普通に使用されているビニル系材料の代替物として有用な織物複合材料に関する。
【０００２】
(背景技術)
輸送車(例えば、乗用車、トラックなど)は、種々の力に耐えるように設計されたある種の形態の耐久性材料が被覆された座席を有しているのが普通である。通常、これら座席は、プラットホーム(使用者が座席に座ったときに接触する部分)、座席裏面(座席の後に座っている搭乗者に面する部分)、スカート(プラットホームから実質的に垂直下方に伸びている部分)、および側面(全ての座席部材を一緒に結合する)を含んでいる。多くの輸送車座席において、プラットホーム用の材料が車内座席の審美性の中心になるので、この材料の選択に第１の重要性が置かれる。
【０００３】
このような車座席のプラットホーム用の通常の材料には、皮革および布、例えば織布や編布などが含まれる。布座席の場合には、使用される織編物は、重くかつ高度に装飾的であるように選択されるのが普通である。このような装飾は、多数の着色糸、材料の印刷または染色、特別の織編物構築、パイル表面などの使用によって達成することができる。織布を用いて座席のプラットホームを形成するときには、これら織布は、羊毛／ポリエステルもしくはポリプロピレン／リネン配合物から形成させた不織裏材料またはポリウレタン発泡材料に結合させた重い材料(例えば、約８.５〜１９.０オンス／平方ヤードのオーダーにある)を含んでいるのが普通である。該裏材料は、ポリウレタン接着剤を用いて織編物層に確保するのが普通である。
【０００４】
車座席の残りの部分を、本明細書においては座席トリムと総称する。このような車座席の各単位物品は、天然皮革を用いて座席プラットホームを形成させるときであっても、ビニル系の材料から作製されるのが普通である。
【０００５】
車座席織編物の製造業者が織編物を設計する際に考慮に入れなければならないいくつかの考慮事項は、達成しなければならない特定の物理的パラメーターである。例えば、自動車製造業者は、座席に使用する織編物(材料)が、高い破断および引裂強度[通常は、縦糸および横糸方向のそれぞれにおいて約２７０〜４８９Ｎのオーダー；それぞれＡＳＴＭ Ｄ５０３４およびＡＳＴＭ Ｄ１１１７に従って測定したとき]、ならびに、継目強度[少なくとも約２８９〜３１０Ｎ；Ford Laboratory Test Method (ＦＬＴＭ) ＢＮ１１９−０１に従って試験したとき]を有することを要求するのが普通である。
【０００６】
さらに、この材料は、少なくとも約４％×４％の伸縮性[平らな織布に対する縦糸×横糸、ベロア織布に対しては５％×５％；Society of Automotive Engineers Test MethodのＳＡＥ Ｊ８５５に従って測定したとき]、ならびに、約７０を越える曇り[ＦＬＴＭ ＢＯ１３１−０１に従って試験したとき]を有することが要望されるのが普通である。(当業者なら容易に理解できるように、「曇り」なる用語は、内部自動車成分によって放出され、自動車ガラスの内面に凝縮する物質の量を意味する。)
【０００７】
さらに、この材料は、長期間の直射日光に耐えることができるように、ＵＶ分解に対して少なくとも最低の耐性を有していなければならない。さらに、織編物が複数のラミネート層からなるときには、これらの層は、少なくとも約１２Ｎのラミネート結合強度[ＦＬＴＭ ＢＮ１５１−０５の方法Ａに従って試験したとき]を有していなければならないのが普通である。さらに、プラットホーム材料の性能特性は、広範囲の温度および温度変化にわたって保持されていなければならない。この理由は、車が、日中は迅速に加熱され、また、寒冷な外部温度に反応して極めて冷たくなるためである。
【０００８】
上記のように、これまでは輸送車の座席プラットホームの性能および外観を完璧にすることに開発が向けられているのが普通であり、その一方で、車トリムにはわずかの注意しか払われていなかった。これは、一部には、市販のビニル系トリム材料に通常は付随する利用しやすさ、低コストおよび適切な性能によるものと考えられる。
【０００９】
ビニル代替材料として使用するために本発明者らが開発した１つの代替物は、ポリウレタン発泡体裏材料を有する織布材料である。後記の実施例においてさらに詳しく説明するように、このポリウレタンを裏面に持つ織編物は、ビニルと同等の曇り、より高い破断強度、ならびに、良好な引裂および継目強度を有する。
【００１０】
以下に記載する本発明の詳細な説明においては、本発明の特定の好ましい態様を説明して本発明の完全な理解を可能にする。この記載が、本発明を記載された特定の好ましい態様に限定することを意図するものではなく、また、本発明を説明する際に特定の用語を使用しているが、これら用語が限定目的ではなく説明目的で記述の意味で使用されていることが認識されるであろう。
【００１１】
(発明の開示)
本発明は、通常のビニル系のトリム材料の代替物として使用することができる織編物複合材料に関する。より具体的には、本発明は、通常のビニル系のトリム材料と比較して優れた性能を与えるが、その一方で、高い審美的外観をも与える複合材料を開示するものである。さらに、本発明の複合材料は、材料成分の分離を必要とすることなく、容易かつ効率的なリサイクルが可能である。
【００１２】
さらに、本発明の材料は、比較的低い重量において、通常のビニル系のトリム材料よりも性質が優れた性能を達成する。この性質は、燃料効率および負荷能力を最大にするために、輸送車の製造業者が常に車の内装品に関係する重量を減らそうとしている点で、特に有利である。
【００１３】
(発明を実施するための最良の形態)
本発明は、不織基材に結合させた織編物を有する複合材料に関する。本発明の好ましい形態においては、この織編物は、不織基材と同様に、実質的に全てがポリエステルである。本発明の特に好ましい形態においては、この織編物は、ポリエステル接着剤を用いて、好ましくは低融点かつ低粘度(例えば、１１５〜１８０℃の融点および２０,０００〜１５０,０００ｃｐの粘度を有する)のポリエステル接着剤を用いて不織基材に結合されている。
【００１４】
全体としての織編物複合材料は、軽重量であるのが望ましく、好ましくは約９.０〜２０.０オンス／平方ヤードのオーダーであり、より好ましくは約１２オンス／平方ヤード未満である(容易に理解されるように、全体の重量は、使用した裏材料の重量ならびに織編物および接着剤の重量に依存する)。この全体重量のうち、織編物は、望ましくは約４.５〜８.０オンス／平方ヤード、より好ましくは約６オンス／平方ヤード未満の重量を有し、不織基材は、約３〜１２.０オンス／平方ヤード、より好ましくは約４オンス／平方ヤードの重量を有する。接着剤は、望ましくは約５〜３０ｇ／ｍ2、より好ましくは約１２〜１５ｇ／ｍ2のレベルで適用される。
【００１５】
本複合材料は、望ましくは約８０またはそれ以上、より好ましくは約９０またはそれ以上、さらに好ましくは約９５またはそれ以上の曇りを有する。上記のように、この曇り値は、車のガラス成分に凝縮する物質の量の指標である。曇り数が高いほど、材料から離脱する物質の量が少なく、１００が可能な最高の数である(材料から離脱する物質が存在しないことを示す)。
【００１６】
さらに、破断強度は、ビニル系または従来の複合材料構築物のものよりも有意に高い。さらに、本複合材料は、従来の複合材料構築物のものと比較して、より高い弾性およびより強いラミネート結合を有し、通常のビニル系の複合材料よりも軽い重量を有する。
【００１７】
上記のように、本発明の好ましい形態においては、織編物、不織基材、およびこれらの層を一緒に確保する接着剤は、全てポリエステルから形成される。当業者により認識されるように、９５％ポリエステルの生成物は、１００％リサイクルが可能と分類することができる。しかし、リサイクルする材料の非ポリエステル成分を分離するために、リサイクル操作中に追加処理が必要になる。従って、本発明のこの好ましい形態は、追加の非ポリエステル成分除去操作の追加費用を伴わずに、トリム材料の容易なリサイクルを可能にする。
【００１８】
多くの輸送車の座席被覆材料に必要とされる追加の特徴は、それが難燃性であることである。この性能特性を達成するために、製造業者は、座席およびトリム材料のポリウレタン成分中に難燃剤を含有させるのが普通である。しかし、このような難燃剤の必要性を、本発明の複合材料の好ましい態様においては、成分を形成させるために使用するポリエステルの自己消炎性のゆえに、排除することができる。
【００１９】
上記のように、本複合材料は、軽重量のポリエステル織布の層を含んでいるのが望ましい。この織布は、ポリエステル捲縮嵩高糸からの平らな織布であるのが好ましい。また、本複合材料は、不織基材の層(これもポリエステルから作製されているのが好ましい)をも含んでいる。本発明の特に好ましい形態においては、不織材料は、大きさが４〜１５デニールの繊維から作製されたニードルドポリエステル織布である。しかし、熱硬化性および他の種類の不織材料を、本発明の範囲内で使用することもできる。
【００２０】
織布の層を、接着剤層を用いて不織基材に確保する。本発明の好ましい形態においては、接着剤は、ポリエステル接着剤、好ましくは低融点かつ低粘度のポリエステル接着剤である。例えば、約１４０℃の融点を有するポリエステル接着剤が、本発明において良好に機能することがわかった。
【００２１】
接着剤を、任意の通常の方法で織布または不織基材に適用することができる。例えば、それを、発泡、押出し、スクリーン印刷などによって成分の１つに適用することができる。接着剤を、織布および／または不織基材の表面を横切って連続的に、あるいは、間隔を置いた配置で、例えば縞模様の配置で適用することができる。さらに、織布を、例えばエチルビニルアルコール化合物を用いて裏被覆して、複合材料全体の伸縮量を制御することもできる。
【００２２】
(実施例)
試料Ａ
通常のビニル系の自動車座席トリム材料を得た。この材料は２０オンス／平方ヤードの重量を有していた。
試料Ｂ
本出願人の従来のビニル系トリム代替物材料の試料も得て、試験した。この材料は、１０オンス／平方ヤードの全体の複合材料重量を有しており、５.２オンス／平方ヤードの重量を有する織布、０.７５オンス／平方ヤードの重量を有するエチルビニルアルコールの裏被覆、およびこれに結合したポリウレタン発泡体裏材料を含んでいた。このポリウレタン発泡体裏材料は、４.８オンス／平方ヤードの重量を有しており、火炎貼合せ法(この方法は、当業者により容易に理解される)によって裏被覆織布に結合されていた。
試料Ｃ
本発明に従って複合材料を製造した。この複合材料は、９.５オンス／平方ヤードの全体重量を有しており、４.０オンス／平方ヤードの重量を有する不織基材に結合させた５.２オンス／平方ヤードの重量を有する平織(５９縦糸×４５横糸 生繊維、７３縦糸×５０横糸 加工糸)の全ポリエステル織布から形成されていた。織布は、ホットメルト型の低粘度ポリエステル接着剤を用いて不織基材に結合させた。この接着剤は、縞模様パターンで１２〜１５ｇ／ｍ2の割合で通常のホットメルト適用法に従って適用した。
【００２３】
それぞれの材料につき、曇り、破断強度、引裂強度、継目強度、伸縮性およびラミネート結合を、下記のように試験した。これらの結果を表１にまとめる。
曇り：曇りは、Ford Laboratory Test Method ＢＯ１３１−０１に従って試験した。
破断強度：破断強度は、ＡＳＴＭ Ｄ５０３４に従って試験した。
引裂強度：引裂強度は、ＡＳＴＭ Ｄ１１１７に従って試験した。
継目強度：継目強度は、Ford Laboratory Test Method ＢＮ１１９−０１に従って試験した。
伸縮性：伸縮性は、Society of Automotive Engineers test method Ｊ８５５に従って試験した。
ラミネート結合：ラミネート結合強度は、Ford Laboratory Test Method ＢＮ１５１−０５の方法Ａに従って試験した。
【００２４】
【表１】
0004599491.tif 000002
【００２５】
上記のように、本発明の複合織布は、従来のトリム材料の曇り性能よりも優れており、かつ、破断強度および引裂強度に優れている。さらに、本複合材料は、従来の構築物よりも低い重量で優れた性能特性を達成する。さらなる利点として、本発明の複合材料は、実質的に全てがポリエステル構築物であるため、容易かつ効率的なリサイクルが可能である。
【００２６】
本明細書において、本発明の好ましい態様を記載し、特定の用語が使用されているが、これら用語は一般的および記述的な意味でのみ使用されており、限定のためのものではない。本発明の範囲は、特許請求の範囲に規定されている。